(57)【要約】【課題】高分子分散液晶の封口作業の生産効率を高める。【解決手段】透明基板２、１２の内面に透明電極３、１３を形成した一対の上下基板１１、１をスペーサ１５を介して一定の間隔に対向して配置し、前記一対の上下基板１１、１を開口部１６ａを設けた封止材１６で接合し、該封止材１６の開口部１６ａから高分子分散液晶１７を注入して封口材５９で開口部１６ａを封口してなる液晶表示装置５０において、粘度の高い接着剤からなる封口材５９で封口する。封口材５９が液晶層内に引き込まれるのに時間がかかるので、その時間を利用する形で、一度に複数個の加圧、封口材の塗布作業を行う。更に、加圧解除して複数個一度に紫外線照射による封口材の硬化を施す。【選択図】        図１
2004258572.tif 000002
【特許請求の範囲】
【請求項１】
透明基板の内面に透明電極を形成した一対の上下基板をスペーサを介して一定の間隔に対向して配置し、
前記一対の上下基板を開口部を設けた封止材で接合し、
該封止材の開口部から高分子分散液晶を注入して封口材で開口部を封口してなる液晶表示装置において、
前記封口材は粘度の高い接着剤であることを特徴とする液晶表示装置。
【請求項２】
前記封口材は粘度が１００，０００〜５００，０００ｃｐｓであることを特徴とする請求項１記載の液晶表示装置。
【請求項３】
前記封口材は樹脂接着剤に酸化珪素、酸化アルミ、酸化亜鉛、酸化マグネシウム、酸化カルシウム等の微粒子粉末の少なくとも１種からなるフィラーを分散させた接着剤でることを特徴とする請求項１又は２記載の液晶表示装置。
【請求項４】
前記封口材は樹脂接着剤に酸化珪素、酸化アルミ、酸化亜鉛、酸化マグネシウム、酸化カルシウム等の微粒子粉末の少なくとも１種からなるフィラーを樹脂接着剤に対して１〜３０重量％分散した接着剤でることを特徴とする請求項１乃至３のいずれか１つに記載の液晶表示装置。
【請求項５】
前記封口材は樹脂接着剤に０．０５〜０．２μｍ粒径の酸化珪素微粒子粉末を樹脂接着剤に対して５〜２０重量％分散した接着剤であることを特徴とする請求項１乃至３のいずれか１つに記載の液晶表示装置。
【請求項６】
前記樹脂接着剤は紫外線硬化型の樹脂であることを特徴とする請求項１乃至５のいずれか１つに記載の液晶表示装置。
【請求項７】
透明基板の内面に透明電極を形成した一対の上下基板をスペーサを介して一定の間隔に対向して配置し、
前記一対の上下基板を開口部を設けた封止材で接合し、
該封止材の開口部から高分子分散液晶を注入して封口材で開口部を封口してなる液晶表示装置の製造方法において、
前記封口は、
前記高分子分散液晶を前記開口部から注入した液晶表示装置を複数個重ねて加圧する工程と、
加圧状態で前記複数個の液晶表示装置の各々の開口部に粘度の高い接着剤からなる封口材を塗布する工程と、
加圧を解除して前記複数個の液晶表示装置の各々の封口材と高分子分散液晶とに紫外線を照射する工程と、
を経て封口することを特徴とする液晶表示装置の製造方法。
【請求項８】
前記封口材は粘度が１００，０００〜５００，０００ｃｐｓであることを特徴とする請求項７記載の液晶表示装置の製造方法。
【請求項９】
前記封口材は紫外線硬化型の樹脂接着剤に酸化珪素、酸化アルミ、酸化亜鉛、酸化マグネシウム、酸化カルシウム等の微粒子粉末の少なくとも１種からなるフィラーを分散させた接着剤であることを特徴とする請求項７又は８記載の液晶表示装置の製造方法。
【請求項１０】
前記封口材は紫外線硬化型の樹脂接着剤に酸化珪素、酸化アルミ、酸化亜鉛、酸化マグネシウム、酸化カルシウム等の微粒子粉末の少なくとも１種からなるフィラーを樹脂接着剤に対して１〜３０重量％分散した接着剤でることを特徴とする請求項７乃至９のいずれか１つに記載の液晶表示装置の製造方法。
【請求項１１】
前記封口材は紫外線硬化型の樹脂接着剤に０．０５〜０．２μ粒径の酸化珪素微粒子粉末を樹脂接着剤に対して５〜２０重量％分散した接着剤であることを特徴とする請求項７乃至９のいずれか１つに記載の液晶表示装置の製造方法。
【発明の詳細な説明】
【０００１】
【発明の属する技術分野】
本発明は高分子分散液晶を用いた液晶表示装置に関する。
【０００２】
【従来の技術】
近年ディスプレイや調光ガラス、腕時計としての用途に高分子分散液晶が利用されている。この高分子分散液晶は０．５〜数μｍの液晶微粒子が高分子材料中に分散されているものであり、電界の有無により光透過の状態（透明）と光散乱の状態（白濁）の間を変化する。このような液晶としては、ＰＮＬＣＤ、ＰＤＬＣＤ等が知られている。
【０００３】
高分子分散液晶は光散乱を利用するものであるので、従来の多く使用されているＴＮ型液晶やＳＴＮ型液晶と比べると偏光板を用いる必要がなく、透過率が高く光の利用効率が良いという特徴を持っている。また、高分子分散液晶を用いて液晶表示装置を製造するに当たっては、ラビングによる分子配向処理を行う必要もないため製造プロセスを短縮できるという特徴も持っている。
【０００４】
この高分子分散液晶を用いた従来の液晶表示装置は、一般的に、図６〜８に示すような構造をとっている。図６は従来の高分子分散液晶を用いた液晶表示装置の平面図、図７は図６におけるＥ−Ｅ断面図、図８は図６における封口部Ｄの要部断面図を示したものである。尚、図６において、透明電極及びそれと接続形成される配線電極のパターンは省略してある。
【０００５】
図６、図７、図８に示す従来の高分子分散液晶を用いた液晶表示装置２０は、下透明基板２の上面に下透明電極３を設けた下基板１と上透明基板１２の下面に上透明電極１３を設けた上基板１１とをスペーサ１５を挟んで一定のギャップ（隙間）を持たせて対向して配置し、封止材１６を介して上下基板１１、１を接着固定し、そして、上下基板１１、１の内部に高分子分散液晶１７を注入し、封口材１９を介して封入した構造を取っている。また、下基板１を構成する下透明基板２は一方端に延びた端子部２ａを持っており、その端子部２ａの一部分に、上記下基板１の下透明電極３に接続する配線電極パターン（図中略）が封止材１６の外側にまで延設（３ａの部分）されて集合し、同様に、上基板１１の上透明電極１３に接続する各々の配線電極（図中略）も封止材１６の外側にまで延設（１３ａの部分）されると共に導電性接着剤１４を介して配線部２ａに集合している。そして、配線部２ａに設けた駆動ＩＣ７やＦＰＣケーブル８に接続している。更にまた、下基板１の下面には反射板６を設けている。尚、上記構造は下透明基板２に配線部２ａを形成しているが、上透明基板１２の方に配線部を形成することもおこなわれている。
【０００６】
上記構造の各構成部品は次のようなものから形成している。上透明基板１２と下透明基板２は透明なガラスが使用される。ガラスとしてはソーダガラスや石英ガラス、ホウケイ酸ガラス、普通板ガラス等のものが利用され、多くは０．３〜１．１ｍｍの厚みのものが選択される。上透明基板１２及び下透明基板２に形成される上透明電極１３（コモン電極とも云う）と下透明電極３（セグメント電極とも云う）、並びに図示はしていない各配線電極パターンは錫をドープした酸化インジウムのＩＴＯ（Ｉｎｄｉｕｍ  Ｔｉｎ  Ｏｘｉｄｅ）膜で形成している。このＩＴＯ膜は真空蒸着法、スパッタリング法、ＣＶＤ法等でＩＴＯ膜を形成し、その後、このＩＴＯ膜をエッチング法で所望の形状に仕上げられる。スペーサ１５は上下基板１１、１を一定の間隔に保つために設けるもので、絶縁性と透明性が求められることからガラスボールやプラスチックボール等が使用される。また、このボールの粒径は設計する上下基板１１、１のギャップ量（隙間量）に合わせて選定されるが、概ね４〜１０μｍのものが選択される。封止材１６は熱硬化性のエポキシ樹脂や光硬化性のアクリル樹脂等を使い、一部分に開口部１６ａを設けてスクリーン印刷等で形成する。この開口部１６ａは高分子分散液晶１７を注入するために設けるもので、注入後は封口材１９で封口される。高分子分散液晶１７は高分子材料（モノマー）と液晶材料（例えば、ネマティック液晶など）の混合材料で、紫外線照射によってモノマーが重合してポリマーネツトワークを形成するＰＮＬＣＤと呼ばれる液晶などがよく利用される。注入は真空注入方法をとる。封口材１９は熱硬化型樹脂接着剤や紫外線（ＵＶ）硬化型樹脂接着剤などいずれも使うことができるが、多くは熱膨張変形を避けるために紫外線硬化型接着剤が使われている。ディスペンサーなどでシール材１６の開口部１６ａに滴下して塗布する。
【０００７】
反射板６は透過した光を反射させるために設けるもので、アルミ板やステンレス板、銀メッキや銀蒸着を施した金属板等が多く用いられ、鏡面状態にして使用することが多い。しかし特にこれらの材料に限定されるものではなく、塗装を施したものでも使用できる。駆動ＩＣ７は上下の透明電極１３、３に電圧を印加して表示の駆動を行わせる回路を組み込んだ集積回路である。この駆動ＩＣ７は配線電極パターンに異方性導電接着剤などを介して接着固定される。ＦＰＣケーブル８は外部から電圧を印可するために設けるもので、異方性導電接着剤を介して配線電極パターンに接着固定される。
【０００８】
高分子分散液晶であるＰＮＬＣＤ（ポリマーネットワーク液晶）の表示は、電圧無印加時の液晶とポリマーネットワーク（ＰＮ）の屈折率差による散乱状態と、電圧印加時に液晶とＰＮの屈折率差がなくなることによる透明状態により行う。原理的に電圧無印加時の散乱度合いは上下基板のギャップの精度に起因する。すなわち、液晶パネルのギャップにバラツキがあると、そのまま透過率のバラツキに起因する。表示色調として見るなら、散乱状態の場合は白濁色を示し、透明状態の場合は下基板１の下面に設けた反射板６の色調が現れる。ギャップにバラツキがあると散乱度合いが不均一になり白濁色にムラが現れてきて品質の良い表示ができない。従って、ＰＮＬＣＤにおいては他の一般的な液晶パネルとの比較で、品質の良い表示を行う上で散乱度合いの均一性が必要不可欠となり、ギャップの均一性が強く求められる。
【０００９】
ギャップに均一性を持たせるために、従来は図９に示す加圧封口方法を取っている。図９は液晶表示装置の加圧状態を説明する説明図を示している。高分子分散液晶注入後の液晶表示装置２０ａを加圧装置１００の上下加圧板１０１、１０２の間に挟んで加圧する。加圧装置１００は上加圧板１０１と下加圧板１０２と固定金具１０３から成っている。上下の加圧板１０１、１０２は厚い透明ガラスで形成している。高分子分散液晶１７を注入した液晶表示装置２０ａを上下の加圧板１０１、１０２で挟み込み、両側の固定金具１０３でしっかりと加圧して固定する。加圧力は約２００ｇ／ｃｍ２  位で行う。尚、固定金具１０３に代えて自動的に加圧固定する装置などを使うことも行われている。下加圧板１０２は必ずしもガラスである必要はなく、金属板でも良い。但し液晶表示装置２０ａに接する側は白色塗装を施すか、白色の発泡ＰＥＴフィルムを貼着することでも良い。
【００１０】
封口材１９での封口方法は次のような手順で行っている。高分子分散液晶１７を注入した液晶表示装置２０ａを図９で示す加圧装置１００で加圧する。次に。封止材１６の開口部１６ａから溢れ出てきた高分子分散液晶１７を拭き取る。次に、封口剤１９をディスペンサーなどで開口部１６ａに滴下して塗布する。次に、少し減圧して封口剤１９を高分子分散液晶１７の層内に引き込ませ、その状態で紫外線を照射して封口剤１９を硬化させると共に、高分子分散液晶１７の高分子材料（モノマー）をポリマーネットワーク状態にする。紫外線の照射条件は表示特性などによって異なるが、概ね、強度２０〜８０ｍＷ／ｃｍ２  、時間１５〜１２０秒、温度１５〜４０度の範囲の中で設定している。
【００１１】
以上の封口方法でギャップの均一化を図っている。
【００１２】
【発明が解決しようとする課題】
しかしながら、このような従来の封口方法は、１個づつ加圧装置に取り付けるものであり、また、１個づつ紫外線照射を施すものであるから取付、取り外しなどの作業に相当時間を要していた。また、所定の温度に高めて紫外線照射を施すが、厚い剛性の大きいガラスは熱容量が大きいため所定の温度に均一に到達するまで時間がかかり、紫外線照射処理時間も長くかかっていた。このようなことから生産効率が非常に悪いものとなっていた。
【００１３】
【課題を解決するための手段】
本発明は、上記課題に鑑みてなされたもので、生産効率をアップすることを目的にしてなされたものである。そして、この目的を達成する手段として成された本発明の請求項１記載に係る発明は、透明基板の内面に透明電極を形成した一対の上下基板をスペーサを介して一定の間隔に対向して配置し、前記一対の上下基板を開口部を設けた封止材で接合し、該封止材の開口部から高分子分散液晶を注入して封口材で開口部を封口してなる液晶表示装置において、前記封口材は粘度の高い接着剤であることを特徴とするものである。
【００１４】
また、請求項２記載に係る発明は、前記封口材は粘度が１００，０００〜５００，０００ｃｐｓであることを特徴とするものである。
【００１５】
また、請求項３記載に係る発明は、前記封口材は樹脂接着剤に酸化珪素、酸化アルミ、酸化亜鉛、酸化マグネシウム、酸化カルシウム等の微粒子粉末の少なくとも１種からなるフィラーを分散させた接着剤でることを特徴とするものである。
【００１６】
また、請求項４記載に係る発明は、前記封口剤は樹脂接着剤に酸化珪素、酸化アルミ、酸化亜鉛、酸化マグネシウム、酸化カルシウム等の微粒子粉末の少なくとも１種からなるフィラーを樹脂接着剤に対して１〜３０重量％分散した接着剤であることを特徴とするものである。
【００１７】
また、請求項５記載に係る発明は、前記封口材は樹脂接着剤に０．０５〜０．２μｍ粒径の酸化珪素微粒子粉末を樹脂接着剤に対して５〜２０重量％分散した接着剤であることを特徴とするものである。
【００１８】
また、請求項６記載に係る発明は、前記樹脂接着剤は紫外線硬化型の樹脂であることを特徴とするものである。
【００１９】
また、請求項７記載に係る製造方法の発明は、透明基板の内面に透明電極を形成した一対の上下基板をスペーサを介して一定の間隔に対向して配置し、前記一対の上下基板を開口部を設けた封止材で接合し、該封止材の開口部から高分子分散液晶を注入して封口材で開口部を封口してなる液晶表示装置の製造方法において、前記封口は、前記高分子分散液晶を前記開口部から注入した液晶表示装置を複数個重ねて加圧する工程と、加圧状態で前記複数個の液晶表示装置の各々の開口部に粘度の高い接着剤からなる封口材を塗布する工程と、加圧を解除して前記複数個の液晶表示装置の各々の封口材と高分子分散液晶とに紫外線を照射する工程と、を経て封口することを特徴とするものである。
【００２０】
また、請求項８記載に係る製造方法の発明は、前記封口材は粘度が１００，０００〜５００，０００ｃｐｓであることを特徴とするものである。
【００２１】
また、請求項９記載に係る製造方法の発明は、前記封口材は紫外線硬化型の樹脂接着剤に酸化珪素、酸化アルミ、酸化亜鉛、酸化マグネシウム、酸化カルシウム等の微粒子粉末の少なくとも１種からなるフィラーを分散させた接着剤であることを特徴とするものである。
【００２２】
また、請求項１０記載に係る製造方法の発明は、前記封口材は紫外線硬化型の樹脂接着剤に酸化珪素、酸化アルミ、酸化亜鉛、酸化マグネシウム、酸化カルシウム等の微粒子粉末の少なくとも１種からなるフィラーを樹脂接着剤に対して１〜３０重量％分散した接着剤であることを特徴とするものである。
【００２３】
また、請求項１１記載に係る製造方法の発明は、前記封口材は紫外線硬化型の樹脂接着剤に０．０５〜０．２μｍ粒径の酸化珪素微粒子粉末を樹脂接着剤に対して５〜２０重量％分散した接着剤であることを特徴とするものである。
【００２４】
【発明の実施の形態】
本発明では、封口材に粘度の高い接着剤を使用する。上下基板への加圧力を減圧したり、加圧を解除すると封口材が液晶層内に引き込まれていく。封口材に粘度の高いものを使用することによって、封口材が引く込まれていくのに時間がかかる。この長くかかる時間を利用して一度に複数個の加圧処理を行う（請求項７記載の発明）。また、加圧を解除て一度に複数個まとめて紫外線照射を行い（請求項７記載の発明）、封口材を硬化させるものである。使用する粘度の高い接着剤は１００，０００〜５００，０００ｃｐｓの粘度のものが好適である。また、この数値の粘度を作るために樹脂接着剤にフィラーを混ぜ合わせる。フィラーとしては酸化珪素、酸化アルミ、酸化亜鉛、酸化マグネシウム、酸化カルシウム等の微粒子粉末の少なくとも１種からなるものを使用する。これらの酸化無機微粒子粉末は透明又は白色系であるため紫外線を透過又は分散させるので、紫外線硬化させるのに向いている。また、その混ぜ合わせる割合としては樹脂接着剤に対して１〜３０重量％である。尚、酸化珪素の微粒子粉末を使用した場合は樹脂接着剤に対して５〜２０重量％の割合が良い。この配合割合で行うと上記の高い粘度が確保できる。また、使用する樹脂接着剤としては紫外線硬化型の樹脂接着剤が好ましい。高温加熱を施さないので上下基板などに変形が起きない。
【００２５】
本発明では、封口材で封口する製造方法として、液晶表示装置を複数個重ねて加圧する工程と、その加圧状態で前記複数個の液晶表示装置の各々の開口部に上記に述べた粘度の高い接着剤からなる封口材を塗布する工程と、加圧を解除して前記複数個の液晶表示装置の各々の封口材と高分子分散液晶とに紫外線を照射する工程とを取る。ここでの粘度の高い接着剤からなる封口材は、上記の酸化無機微粒子粉末を所定の割合で樹脂接着剤に分散して得るものである。前述したように、封口材に粘度の高い接着剤を用いたことにより加圧を解除しても封口材が液晶層内に引き込まれていくのに時間がかかる。この長くかかる時間を利用して複数個まとめて一度に処理ができるようにしたものである。従来方法と比較すると、短時間で多量の処理ができ、生産効率のアップが図れる。
【００２６】
【実施例】
以下、本発明の実施例を図１〜５によって説明する。図１は本発明の高分子分散液晶を用いた液晶表示装置の平面図、図２は図１における封口部Ｄの要部断面拡大図、図３は高分子分散液晶注入後の液晶表示装置の加圧処理状態を説明する説明図、図４は封口材の硬化処理状態を説明する説明図、図５は封口材の効果処理の別の実施形態を示している。尚、部品構成で従来技術と同一ものは同じ符号を付している。また、図１において上下の透明電極やそれに接続する配線電極パターンは省略してある。
【００２７】
本発明の高分子分散液晶を用いた液晶表示装置５０は前述した従来技術のものと比べて封口材のみが異なる。従って、図１及び図２は封口材５９のみが異なっている図面となっている。よって、本発明の液晶表示装置５０の構造や構成部品は封口材を除いて従来技術と全く同じであるのでその説明は省略し、封口材５９を主体にして本発明を説明する。
【００２８】
本発明の高分子分散液晶を用いた液晶表示装置５０は封止材１６の開口部１６ａを封口材５９で封口している。この封口材５９は粘度の高い接着剤から成っていて、１００，０００〜５００，０００ｃｐｓの粘度を持っている。従来技術で使われている封口材は３０，０００〜５０，０００ｃｐｓの粘度であるから少なくとも２倍〜１０数倍の粘度を持っている。
【００２９】
上記従来技術で使われている封口材の粘度では加圧を解除すると封口材が液晶層内に引き込まれてしまう。また、高分子材料が紫外線硬化してポリマーネットワークになるときに収縮を起こす。この時にも封口材を完全に硬化させておかないと液晶層内に引き込まれていく。封口材が液晶層内に引き込まれていくときに空気も一緒に引き込まれて液晶層内に入ってしまう。従って従来は、空気が入らないようにするために、加圧状態で紫外線を照射して封口材を硬化させる方法を取っている。本発明による封口材５９は粘度が高い。従って、加圧を解除しても液晶層内に引き込まれていくのに相当時間がかかる。従って、加圧を解除した後で封口材５９の硬化処理を行ってもギャップを均一な状態に保つことができる。図２は封口材５９が液晶層内に少し引き込まれた状態を示している。この状態は、従来技術の図７で示した状態と余り変わりはない。
【００３０】
封口材５９の粘度は１００，０００〜５００，０００ｃｐｓの範囲が好適である。この粘度より小さいと引き込まれ方が早くなり、加圧を解除してからの硬化処理は取れなくなる。また、この粘度より大きいと流動性が小さくなって開口部にいきとどいた塗布ができなくなる。
【００３１】
封口材５９は、上記高い粘度を得るために、酸化珪素、酸化アルミ、酸化亜鉛、酸化マグネシウム、酸化カルシウム等の微粒子粉末の少なくとも１種からなるフィラーをを樹脂接着剤に混ぜ合わせて形成する。これらの酸化無機微粒子粉末は透明又は白色微粒子粉末であるので光を透過又は分散させる。封口材を紫外線で硬化させるに全く支障がない。逆に、光を分散させることによって硬化を早める効果を得る。これらの酸化無機微粒子粉末の混ぜ合わせる配合量は、樹脂接着剤に対して１〜３０重量％の配合割合で行う。又、０．０５〜０．２μｍ粒径の酸化珪素微粒子粉末の場合は５〜２０重量％の配合割合で行う。このような配合量にすれば１００，０００〜５００，０００ｃｐｓ粘度のものが得られる。
【００３２】
封口材５９の硬化処理は紫外線硬化処理が好ましい。熱硬化処理方法では上下透明基板１２、２に熱変形が起き、均一なギャップが得られない。従って、紫外線硬化処理が好ましく、紫外線硬化型の樹脂接着剤を使用するのが良い。この封口材５９には耐水性、耐湿性なども求められることから、透湿率が小さい紫外線硬化型のエポキシアクリレート樹脂やアクリル樹脂などが好適に使用できる。
【００３３】
図３は、高分子分散液晶注入後の液晶表示装置の加圧処理状態を説明する説明図である。また、図４に示すものは、封口材の硬化処理状態を説明する説明図である。また、図５に示すものは封口材の処理の別の方法を説明する図である。以下、図３〜図５を用いて封口材５９の硬化処理までの製造方法を説明する。
【００３４】
本発明による封口材５９は粘度の高い接着剤であるため、前述したように、加圧を解除してから紫外線による封口材５９の硬化処理が可能である。また併せて、一度に複数個の処理も可能である。高分子分散液晶の注入後は、従来技術と同様に、ギャップ量の均一を図るために加圧処理を行う。図３はその加圧状態を示しているが、図３は高分子分散液晶を注入した３個の液晶表示装置２０ａ１、２０ａ２、２０ａ３を重ねて加圧装置１００で加圧している状態を示している。そして、それぞれの液晶表示装置２０ａ１、２０ａ２、２０ａ３の封口部に封口材５９を塗布した状態を示している。加圧することによって注入した高分子分散液晶が開口部１６ａから溢れ出てくるが、その溢れ出た液晶は拭き取り、封口材５９を従来と同じ方法で塗布する。図４は、加圧から解除された、それぞれ封口材５９が塗布された３個の液晶表示素子２０ａ１、２０ａ２、２０ａ３を反射板１１１上に並べて紫外線照射を行っている状態を示している。紫外線照射は、本実施形態では２０度の下で４０ｍＷ／ｃｍ２  の光を約１分間にわたって照射し、封口材５９を硬化させている。照射条件は求める表示特性によって異なるが、概ね、
１５〜４０℃の下で２０〜８０ｍＷ／ｃｍ２  の光を１５〜１２０秒の照射時間の範囲で設定される。また、この紫外線照射でもって同時に高分子分散液晶の高分子材料をポリマーネットワーク化する。
【００３５】
図３においては、３個の液晶表示装置２０ａ１、２０ａ２、２０ａ３を重ねて加圧している状態を示すが、個々の液晶表示装置の間には通称合い紙（図示せず）と呼ばれる上質紙、ケント紙、或いは不繊布、極く薄いシリコンゴム等のクッション材を挟み込んで加圧する。合い紙を入れることによって、加圧による液晶表示装置のガラス基板の破損や、液晶表示装置同士の貼着を防止する。
【００３６】
加圧を解除するに当たっては、完全に解除し終わる前に１回減圧を行い、封口材５９を液晶層内に少し引き込ませて解除する。少し引き込まれた封口材５９が開口部に密着するので液晶層内に空気が入ることも起きない。このように加圧の解除を２段階に分けて行うことで開口部の封口処理がより完全に行われる。更に、液晶層内の圧力変動も起きないので加圧を解除した後も均一なギャップが維持できる。
【００３７】
本発明の製造方法は一度に複数個まとめて加圧し、そして、加圧状態でそれぞれに封口材５９を塗布している。複数個まとめて加圧してもそれぞれのギャップを均一にすることができる。更に、粘度の高い封口材５９を使用しているので液晶層内に引き込まれるに時間がかかるから複数個の液晶表示装置のそれぞれの開口部に封口材を塗布することができる。更に、加圧解除後も均一なギャップが維持できるのでその間に紫外線放射を施して封口材５９を硬化させると共に高分子分散液晶の高分子材料をポリマーネットワーク化を図っている。この時も複数個まとめて一度に紫外線照射ができる。
【００３８】
従来の封口材は粘度が低いため、塗布後は比較的早い時間に液晶層内に引き込まれてしまう。このため、１個づつの加圧及び封口材塗布処理となり、なお且つ、加圧下での封口材硬化処理をしなければならなかった。本発明の下では、複数個まとめて加圧と封口材塗布処理ができ、更に、加圧解除した下で複数個まとめて封口材硬化処理ができるので生産効率がアップし、製造コストを安くする。
【００３９】
本実施例における反射板は、図４に示すように紫外線を効率よく反射させるために、紫外線照射を受ける面が反射率が高い金属板よりなる反射板１１１、若しくは図５に示すようにガラス等の基板２１１の液晶表示装置載置面（紫外線照射側面）に反射部材２１１ａを形成したものを用いる。金属板１１１は、アルミニュウム、黄銅等の基板であり、該基板の液晶表示装置載置側の面は、鏡面若しくは梨地状の反射面であることが好ましい。図５に示す基板２１１の一方の面に形成する反射部材２１１ａは、白色の発泡ＰＥＴフィルム、同じく白色のセラミック板を載置若しくは貼着するか、またはクロム、銀等の金属を周知のメタライズ法により反射被膜として形成する。反射板１１１及び基板２１１の紫外線照射を受ける面状態を鏡面仕上げとすれば、全反射効率が向上し、梨地状の反射面とすれば乱反射（ランダム反射）の効率が向上する。
【００４０】
尚、本実施例では３個の液晶パネルを加圧、封口処理する例で説明したが、これ以上の数量の液晶パネル、例えば１０個、２０個を同時に加圧、封口及び硬化することも可能である。また、本実施例においては機械的方法にて液晶パネルを加圧する方法を紹介したが、通称エアバックと称される、圧力気体による加圧方法も可能であることは言うまでもない。
【００４１】
【発明の効果】
以上詳細に説明したように、高粘度の封口材を使用することによって、加圧工程、封口材塗布工程、硬化工程で多数個取り生産が可能となる。生産効率がアップし、製造コストが安くなる。
【図面の簡単な説明】
【図１】本発明の高分子分散液晶を用いた液晶表示装置の平面図である。
【図２】図１における封口部Ｄの要部断面拡大図である。
【図３】高分子分散液晶注入後の液晶表示装置の加圧処理状態を説明する説明図である。
【図４】封口材の硬化処理状態を説明する説明図である。
【図５】封口材の硬化処理の別の方法を説明する説明図である。
【図６】従来の高分子分散液晶を用いた液晶表示装置の平面図である。
【図７】図６におけるＥ−Ｅ断面図である。
【図８】図６における封口部Ｄの要部断面図である。
【図９】液晶表示装置の加圧状態を説明する説明図である。
【符号の説明】
１    下基板
２    下透明基板
２ａ  額縁
３    下透明電極
６    反射板
７    駆動ＩＣ
８    ＦＰＣケーブル
１１    上基板
１２    上透明基板
１３    上透明電極
１４    導電性接着剤
１５    スペーサ
１６    封止材
１６ａ  開口部
１７    高分子分散液晶
１９、５９    封口材
２０、５０    液晶表示装置
【図１】
2004258572.tif 000003
【図２】
2004258572.tif 000004
【図３】
2004258572.tif 000005
【図４】
2004258572.tif 000006
【図５】
2004258572.tif 000007
【図６】
2004258572.tif 000008
【図７】
2004258572.tif 000009
【図８】
2004258572.tif 000010
【図９】
2004258572.tif 000011